Patent ES-2654038-T3 (ES)
Title: Polímeros de poliéster de punto de fusión bajo
Inventor: EKART MICHAEL
IPC: B29C48/395
Filed: 2005-08-29
Granted: 2018-02-12
Abstract: Un proceso de formar un artículo, que comprende los pasos (I) y (II): (I) crear un conjunto de partículas de polímero que comprende homopolímeros de tereftalato de polietileno o 5 copolímeros de tereftalato de polietileno modificados con modificadores el 20% o menos, las partículas comprenden más del 75% de polímero de poliéster virgen, las partículas presentan: A) una It.V. de al menos 0,72 dUg, y B) 10 ppm o menos de acetaldehído residual, y C) al menos dos picos de fusión, donde uno de los dos picos de fusión mencionados es un punto de fusión de pico bajo con una temperatura máxima dentro del intervalo de 140º C a 220ºC y con un área endotérmica de fusión de al menos el valor absoluto de 1 J/g.; el método de medición se define en la descripción; donde las partículas tienen un grado de cristalinidad dentro de un intervalo de al menos el 25 % y un grado máximo de cristalinidad Tcmax definido por la ecuación: Tcmax >= 50% - CA - OH donde CA es el % molar total de todos los residuos de ácido carboxílico distintos a los residuos de ácido tereftálico, en base a un % molar 100 de los residuos de ácido carboxílico, y OH es el % molar total de todos los residuos de compuesto funcional de hidroxilo distintos a los residuos de etilenglicol, en base a un % molar 100 de los residuos de compuestos funcionales de hidroxilo; la fabricación comprende los sub-pasos a) a d): a) reaccionar en una polimerización de fase de fusión a una It.V de al menos 0,72 dL/g un componente de ácido carboxílico que comprende al menos un 80% molar de los residuos del ácido tereftálico o derivados del ácido tereftálico, o mezclas del mismo, y un componente hidroxilo que comprende al menos un 80% molar de los residuos de etilenglicol, basado en un 100 por cien molar de ácido carboxílico y 100 por cien molar de residuos del componente de los residuos de ácido carboxílico y 100 por cien molar de los residuos del componente hidroxilo en el polímero de poliéster; b) solidificar el homopolímero de tereftalato de polietileno o el copolímero de tereftalato de polietileno obtenido en el sub-paso a); c) cristalizar particularmente el homopolímero de tereftalato de polietileno o el copolímero de tereftalato de polietileno obtenido en el sub-paso b) hasta un grado de cristalización de al menos el 25%, donde la temperatura está en un intervalo de desde 100º C a 200º C a un tiempo de permanencia en el intervalo de 1 minuto a 3 horas; d) poner en contacto las partículas de homopolímero de tereftalato de polietileno o el copolímero de tereftalato de polietileno cristalizadas obtenidas en el sub-paso c) en una operación de separación de gas con un gas para la separación por gas del acetaldehído; o además, añadir al homopolímero de tereftalato de polietileno o el copolímero de tereftalato de polietileno cerca del final de la producción de la fase de fusión de acuerdo con el sub-paso a) un eliminador de acetaldehído; y una vez que las partículas del polímero de poliéster se forman con las propiedades indicadas, se introducen a un extrusor adecuado para hacer contenedores o láminas tras secarse para eliminar la humedad de las partículas, el proceso proporcionando además (II) un procedimiento de procesamiento de fusión de las partículas obtenidas en el sub-paso d), el procesamiento de fusión comprendiendo los sub-pasos 1) a 4): 1) secar las partículas en una zona de secado para producir partículas secas; 2) introducir las partículas secas en una zona de procesamiento de fusión; 3) fundir las partículas en la zona de procesamiento de fusión; 4) formar un artículo a partir de las partículas fundidas.